ТОРМОЗНАЯ КОЛОДКА ЖЕЛЕЗНОДОРОЖНОГО ТРАНСПОРТНОГО СРЕДСТВА, ПРЕИМУЩЕСТВЕННО БЕЗАСБЕСТОВАЯ

Заявляемая полезная модель относится к железнодорожному транспорту, а именно, к тормозным колодкам железнодорожных транспортных средств.
Известна тормозная колодка железнодорожного транспортного средства, содержащая полимерный фрикционный элемент и металлический каркас в виде перфорированного тыльника, совмещенного с замкнутой рамкой (патент РФ №2067365, МПК B 61 H 7/02, 1996 г.).
Существенные признаки известной колодки «фрикционный элемент» и «металлический каркас» являются общими с существенными признаками заявляемой колодки.
Известная колодка выполнена таким образом, что длина перфорированного тыльника значительно меньше длины замкнутой рамки и длины колодки, что приводит к снижению прочности колодки.
Известна тормозная колодка железнодорожного подвижного состава, включающая металлический каркас и закрепленный на нем полимерный композиционный фрикционный элемент (см патент РФ №2072672, МПК B 61 H 7/02, 1997 г.). В известной колодке фрикционный элемент выполнен из двух слоев, имеющих разную теплопроводность.
Существенные признаки известной колодки «металлический каркас» и «фрикционный элемент» являются общими с существенными признаками заявляемой колодки.
Выполнение фрикционного элемента двухслойным снижает прочность колодки.
1
2
Наиболее близким аналогом заявляемой колодки является тормозная колодка железнодорожного транспортного средства по свидетельству на полезную модель №21566 (В 61 Н 1/00, 2001 г.). Фрикционный элемент выполнен из двух слоев, имеющих разную теплопроводность. Массы полимерных композитов, из которых выполнены слои, имеют соотношение M:М=1,5-2,0.
Существенные признаки наиболее близкого аналога «металлический каркас» и «фрикционный элемент» являются общими с существенными признаками заявляемой колодки.
Выполнение фрикционного элемента двухслойным снижает прочность колодки.
Задачей, на решение которой направлена заявляемая полезная модель, является повышение прочности колодки.
Поставленную задачу решает тормозная колодка железнодорожного транспортного средства, содержащая фрикционный элемент и металлический каркас. Металлический каркас представляет собой перфорированную металлическую полосу, совмещенную с рамкой из проволочной арматуры. Каркас выполнен таким образом, что соотношение массы металлического
каркаса к массе колодки составляет 1:15-1:3 5,а соотношение массы заготовки перфорированной металлической полосы к массе рамки из проволочной арматуры составляет 1:1-1:6.
Существенные признаки заявляемой колодки «соотношение массы металлического каркаса к массе колодки» и «соотношение массы перфорированной металлической полосы к массе рамки из проволочной арматуры» являются отличительными от существенных признаков наиболее близкого аналога.
Фрикционный элемент выполнен из полимерной композиции, содержащей связующее и фрикционные и армирующие наполнители.
На фиг. представлена тормозная колодка железнодорожного транспортного средства, где 1 - фрикционный элемент, 2 -
Тормозные колодки железнодорожного транспортного средства подвергают различным испытаниям, в том числе, определяют фрикционно-износные и физико-механические показатели. Колодки должны соответствовать требованиям ГОСТ Р 50507-93, ТУ 2571-28-0149386-2000, ТУ 2571-031-05766936-2000 и ТУ 2571-062-05766936-2002.
Представляем примеры выполнения заявляемой тормозной колодки железнодорожного транспортного средства.
Пример 1.
Тормозную колодку изготавливают методом горячего формования при соотношении массы металлического каркаса к массе колодки 1:15 и соотношении массы металлической перфорированной полосы к массе рамки из
проволочной арматуры 1:1. Колодку испытывали в соответствии с ТУ 2571-062-05766936-2002. Результаты испытаний представлены в таблице.
Пример 2.
Тормозную колодку изготавливают методом горячего формования при соотношении массы металлического каркаса к массе колодки 1:35 и соотношении массы металлической перфорированной полосы к массе рамки из проволочной арматуры 1:6. Колодку испытывали аналогично примеру 1. Результаты испытаний представлены в таблице.
Пример 3.
Тормозную колодку изготавливают методом горячего формования при соотношении массы металлического каркаса к массе колодки 1:20 и соотношении массы металлической перфорированной полосы к массе рамки из проволочной арматуры 1:4. Колодку испытывали аналогично примеру 1. Результаты испытаний представлены в таблице.
Выполнение тормозной колодки с указанными в отличительной части формулы существенными признаками позволяет повысить прочность колодки и тем самым надежность ее при эксплуатации.
Таблица.Примеры выполнения колодки и результаты испытаний.
Номер примера
Соотношение массы металлического каркаса к массе колодки
Соотношение металлической перфорированной полосы к массе рамки из проволочной арматуры
Твердость по Бриннелю НВ 16/187, 5/30
Коэффициент трения в паре со сталью марки 2
Линейный износ в паре со сталью марки 2
1
2
3
4
5
6
1.
1:15
1:1
2,3
0,44
0,09
2.
1:35
1:6
2,5
0,49
0,10
3.
1:20
1:4
2,2
0,45
0,08
Показатели по ТУ 2571-062-05766936-2002
1,4-3,0
0,37-0,54
0,13 (не более)